ПОЛИМЕРИЗИРОВАННЫЙ ГАЗОБЕТОННЫЙ БЛОК

Изобретение относится к строительству, а именно к строительным материалам, в частности к стеновым камням из газобетона, полученного автоклавным способом, используемым для наружной облицовки стен.
Наружная поверхность стенового камня из блока газобетона должна обладать декоративными свойствами, способными придать привлекательный внешний вид стеновой кладке на протяжении всего срока эксплуатации сооружения.
Известен стеновой камень, состоящий из блока искусственного камня (вспененного бетона), одна из граней которого выполнена с защитным покрытием, представляющим собой слой сухого цемента с пигментом, который наносится на блок и утрамбовывается. Забирая излишки влаги из блока защитный слой цементируется, что позволяет повысить защитные свойства материала и одновременно декоративно облагородить поверхность (А.С. СССР №414105, В 28 В 1/50, опубл. 05.02.74 г.).
Недостатком аналога является его низкая защищенность от неблагоприятных внешних воздействий, так как тонкий цементный слой, имеет высокую гигроскопичность и под воздействием солнца, ветра и дождя разрушается, растрескивается и выкрашивается, поэтому функциональные возможности его использования существенно ограничены.
Известен стеновой камень, состоящий из блока искусственного камня, одна из граней которого выполнена с защитным покрытием из металлического листа в форме плоской крышки с отбортовкой, соединенного неразъемным соединением с гранью блока, в качестве искусственного камня использован блок газобетона, выполненный с возможностью нанесения на поверхность указанной грани клеевого состава для крепления металлического листа, наружная поверхность которого предварительно
покрыта защитным покрытием, (патент RU №2145996, Е 04 С 1/40, опубл. 27.02.2000 г.).
По наибольшему количеству сходных признаков и достигаемому при использовании результату данное техническое решение выбрано в качестве прототипа.
Недостатками прототипа является то, что примыкание металлического листа к поверхности стенового блока почти всегда не идеально и вследствие имеющейся воздушной подушки возрастает вероятность возникновения коррозионного процесса. Сам металлический лист должен быть обязательно обработан с обратной стороны полимерным составом или должен изготавливаться из металла не подверженного коррозионным процессам (цинк, нержавеющая сталь и т.д.), либо в его состав должны входить антикоррозионные присадки, что ведет к значительному удорожанию и поэтому такой строительный материал не считается дешевым и надежным. В процессе кладки возможно изменение размеров блока газобетона, то его распил осуществляется вместе с металлической подложкой, что не способствует улучшению эксплуатационных характеристик. Кроме этого температурные перепады на длительном временном интервале значительно влияют на сцепление блока с металлической подложкой.
Предлагаемым изобретением решается задача расширения функциональных возможностей использования газобетона, за счет повышения его защитных качеств, при одновременном повышении его декоративных свойств.
Для достижения указанного технического результата в полимеризированном газобетонном блоке, состоящем из газобетона и выполненного с возможностью нанесения на наружную поверхность защитного покрытия, нанесено на эту поверхность двухслойное покрытие, первое из которых эпоксидная смола с металлическими опилками и/или ракушечником, а второе - полимерное покрытие различной цветовой гаммы.
Кроме этого, заявленное решение имеет факультативный признак, характеризующий его частный случай, а именно:
- двухслойное покрытие одной или двух наружных поверхностей нанесено, для усиления кромки, на пограничные к ним грани по всей ширине или длине полимеризированного газобетонного блока на расстояние L от 10 до 20 мм.
Отличительным признаком предлагаемого изобретения от указанного выше известного, наиболее близкого к нему является то, что на наружную поверхность полимеризированного газобетонного блока нанесен сначала слой эпоксидной смолы с металлическими опилками - отходами металлопроизводства, например, железо, чугун и/или слой эпоксидной смолы с измельченным ракушечником, а затем начальный слой покрывается полимерным покрытием различной цветовой гаммы. Применяемые при этом порошковые краски с различными цветами позволяют получить различные цвета покрытий блоков газобетона.
Благодаря модифицированному полимерному покрытию с различной цветовой гаммой обеспечивается при низкой себестоимости улучшение защитных и декоративных свойств полимеризированного газобетона.
Целесообразно на наружную поверхность полимеризированного газобетонного блока, полученного из вяжущего: цемента, извести, кварцевого песка и воды с добавлением газообразующих веществ, например, алюминиевой пудры, которые способствуют более равномерному распределению воздушных пор, имеют малый вес, хорошие теплоизоляционные свойства и при одинаковой плотности, прочность автоклавного газобетона почти в два раза выше, чем прочность безавтоклавного, нанести полимерное покрытие, выполняющее роль защитного покрытия.
Для повышения стойкости защитного покрытия и повышения декоративных свойств, предлагаемого полимеризированного газобетонного блока, полимерное покрытие предварительно модифицируется путем
нанесения на нее слоя эпоксидной смолы в качестве клеевого состава с отходами металлопроизводства. Затем не менее чем через 15 минутный интервал на наружную поверхность наносится полимерное покрытие. Таким образом, поверхность к полимеризации готова. Изменяя состав цветовых добавок можно получать различные цвета покрытий.
Предлагаемый полимеризированный газобетонный блок иллюстрируется чертежами, представленными на фиг.1-4, а также на фотографии.
На фиг.1 показана схема покрытия полимеризированного газобетонного блока с односторонним покрытием наружной поверхности.
На фиг.2 - общий вид полимеризированного газобетонного блока с односторонним покрытием наружной поверхности.
На фиг.3 - схема покрытия полимеризированного газобетонного блока с двухсторонним покрытием наружной поверхности.
На фиг.4 - общий вид полимеризированного газобетонного блока с двухсторонним покрытием наружной поверхности.
Заявление полимеризированного газобетонного блока поясним на примере.
Для нанесения двухслойного покрытия на полимеризированный газобетонный блок, выпускаемый заводом-изготовителем в стандартной форме - параллелепипеда, необходима предварительная подготовка наружной поверхности и боковых кромок, путем продувки мощным потоком воздуха, снимающая при этом возможную пыль и слабые элементы этой поверхности. Предварительно сжатый воздух очищен от пыли, влаги и жира, что достигается при помощи использования очистительных фильтров. Далее можно провести активацию данных поверхностей током высокой частоты со временем воздействия на нее в течение 1 минуты.
Затем на наружную поверхность и боковые грани наносят слой эпоксидной смолы горячего или холодного отверждения, в качестве клеевого состава с последующим нанесением измельченных отходов. После этого на него наносят полимерное покрытие на основе полиэфирной порошковой
краски желаемой или необходимой цветовой гаммы, например, цвета радуги и их оттенки.
Время нанесения слоев двухслойного покрытия выбирают исходя из типа применяемой полиэфирной порошковой краски. При использовании эпоксидных порошковых красок DELTA-EP требуемое время нанесения второго слоя на первый от 5 до 15 минут при температуре покрытия первого слоя от 160° до 200°. Второй слой наносят после временной выдержки в зависимости от качества порошка и ТУ на DELTA-EP.
Таким образом, предлагаемый полимеризированный газобетонный блок с нанесенным защитным покрытием и дальнейшее соединение блоков газобетона при строительстве сооружения плитонитом в растворе, либо цементно-известковым раствором, имеет повышенную прочность, высокие теплоизолирующие свойства, хорошую механическую прочность наружной поверхности, в растворе при этом полимерное цветовое покрытие не меняет свой цвет на солнце, обладает хорошими декоративными свойствами, придающими привлекательный внешний вид стеновой кладке на протяжении всего срока эксплуатации сооружения, влагонепроницаем, обеспечивает защиту стен от неблагоприятных воздействий и на него не оказывает влияние кислотно-щелочная среда.